(57)【特許請求の範囲】
【請求項１】
支持体の片面上に粘着剤層を有する封缶用テープであって、前記支持体が、ポリプロピレンからなるハードセグメントと、エチレンおよびエチレンと共重合可能なモノマーからなる共重合体を含むソフトセグメントとを含む樹脂とポリプロピレンとの混合物を成型してなる支持体であって、かつ前記支持体の結晶化度が１０％以上であることを特徴とする封缶用テープ。
【請求項２】
支持体の片面上に粘着剤層を有する封缶用テープであって、前記支持体が、ポリプロピレンからなるハードセグメントと、エチレンおよびエチレンと共重合可能なモノマーからなる共重合体を含むソフトセグメントとを含む樹脂とポリプロピレンとの２層構造の支持体であって、かつ前記支持体の結晶化度が１０％以上であることを特徴とする封缶用テープ。
【請求項３】
エチレンと共重合可能なモノマーが、ＣＨ２＝ＣＨＲ（式中、Ｒは炭素数１〜８の脂肪族基または芳香族基を示す）で表されるα−オレフィンおよび／またはジエンであることを特徴とする請求項１または２に記載の封缶用テープ。
【請求項４】
支持体中、ハードセグメント１００重量部に対しソフトセグメントが３０〜３００重量部含まれることを特徴とする請求項１〜３のいずれか１項に記載の封缶用テープ。
【請求項５】
支持体の２３℃×６５％ＲＨ（相対湿度）における１０％モジュラスが０．３〜２．５ｋｇｆ／ｍｍ２であることを特徴とする請求項１〜４のいずれか１項に記載の封缶用テープ。
【発明の詳細な説明】
【０００１】
【発明の属する技術分野】
本発明は封缶用テープに関し、特に、複雑な形状をした缶の封缶に有用な封缶用テープに関するものである。
【０００２】
【従来の技術】
従来、お菓子等を入れる缶の封缶には、缶内の湿気防止、蓋の脱落防止のためテープが用いられている。缶の蓋の縁は通常突起しており、封缶用テープにはこの凹凸に追従する必要がある。その上、正方形や長方形等の多角形のような複雑な形状の缶にぴったりと貼付けるためには更なる柔軟性が求められる。従って、従来より、柔軟性に優れた軟質塩化ビニルを支持体とした封缶用テープが多用されてきた。
【０００３】
しかし、軟質塩化ビニルは一般焼却炉にて焼却した際、有毒な塩素ガスやダイオキシンが発生することが知られており、その発生を防ぐためには、管理された焼却炉において焼却、または管理された投棄場に埋める等の特別な処理方法が必要となる。
【０００４】
ところが、封缶用テープは、缶を開ける際に消費者により剥がされてごみとして捨てられるので、ほとんどの封缶用テープは一般ごみと混ざって管理されない状態で焼却されることになる。
【０００５】
軟質塩化ビニルの代替として有用な材料としてポリオレフィン系材料が挙げられる。ポリオレフィン系材料は焼却時に塩化ビニルのような有毒ガスの発生がなく、かつ柔軟性に優れているので、複雑な形状に追従するという点では封缶用テープの支持体として適していると思われる。しかし、ポリエチレンフィルム等に見られるように、引張った際「ネッキング」と呼ばれる局所的なくびれが生じる。このような材料を支持体とした封缶用テープで、機械により複雑な形状の缶を封缶した場合等では、缶のコーナー部でネッキングが生じ、見栄えが悪くなる。
また、ポリプロピレンフィルム等は「ネッキング」に加え、柔軟性が低いために被着面の凹凸に追従しにくいという問題があった。このような理由により、従来のポリオレフィン系フィルムを封缶テープの支持体として使用することができなかった。
【０００６】
【発明が解決しようとする課題】
本発明は、上記の欠点を解決しようとするものであり、その目的は、燃焼時に有害なガスが出る軟質塩化ビニルフィルムを支持体として用いることなく、缶の蓋の縁の凹凸に追従し、そのうえ正方形や長方形等の多角形のような複雑な形状の缶のコーナー部においてもネッキングを起こさない封缶用テープを提供することにある。
【０００７】
【課題を解決するための手段】
本発明者等は、鋭意研究した結果、上記課題が以下の構成により達成されることを見出し発明を完成した。即ち、本発明は以下の通りである。
【０００８】
(1)支持体の片面上に粘着剤層を有する封缶用テープであって、
当該支持体が、ポリプロピレンからなるハードセグメントと、エチレンおよびエチレンと共重合可能なモノマーからなる共重合体を含むソフトセグメントとを含んでなり、かつ支持体の結晶化度が１０％以上であることを特徴とする封缶用テープ。
(2)エチレンと共重合可能なモノマーが、ＣＨ2 ＝ＣＨＲ（式中、Ｒは炭素数１〜８の脂肪族基または芳香族基を示す）で表されるα−オレフィンおよび／またはジエンである上記(1) 記載の封缶用テープ。
(3)支持体中、ハードセグメント１００重量部に対しソフトセグメントが３０〜３００重量部含まれる上記(1) または(2) 記載の封缶用テープ。
(4)支持体の２３℃×６５％ＲＨ（相対湿度）における１０％モジュラスが０．３〜２．５ｋｇｆ／ｍｍ2 である上記(1) 〜(3) のいずれかに記載の封缶用テープ。
【０００９】
【発明の実施の形態】
本発明の封缶用テープは、支持体の片面上に粘着剤層を有するものである。当該支持体は、ハードセグメントとソフトセグメントを含んでなる。
【００１０】
本発明においては、ハードセグメントとしてポリプロピレンを用いる。本発明で使用されるポリプロピレンとしては、例えば、ホモポリプロピレン、ランダムポリプロピレン等が挙げられる。
【００１１】
本発明においては、ソフトセグメントとして、エチレンおよびエチレンと共重合可能なモノマーからなる共重合体を用いる。本発明で使用されるエチレンと共重合可能なモノマーとしては、式ＣＨ2 ＝ＣＨＲ（式中、Ｒは炭素数１〜８の脂肪族基または芳香族基を示す）で表されるα−オレフィンや、ジエンが挙げられ、これらの内のうち少なくとも１種類が使用される。
【００１２】
上記α−オレフィンの具体例として、プロピレン、ブテン−１、ペンテン−１、４−メチルペンテン−１、へキセン−１、オクテン−１、スチレン等が好適なものとして例示される。
【００１３】
ジエンとしては、ブタジエン、１，４−ヘキサジエン、１，５−ヘキサジエン、エチリデン、ノルボルネンジエン等が好ましい。
【００１４】
支持体中、ソフトセグメントの含有量は、ハードセグメント１００重量部に対して、好ましくは３０〜３００重量部、より好ましくは４０〜２００重量部である。ソフトセグメントの含有量が３０重量部未満であると支持体の柔軟性が低下し、また裂けやすい傾向にあり、逆に３００重量部を超えると、支持体のゴム弾性の影響が過大となり、テープ施工後にテープが収縮し、剥れ落ちが生じる傾向があり、好ましくない。
【００１５】
上述のハードセグメントとソフトセグメントは、化学的に結合していても、あるいは結合していなくともよい。化学的に結合している場合としては、例えば、同一分子中にハードセグメントとソフトセグメントがブロック共重合またはグラフト共重合している樹脂が例示され、化学的に結合していない場合としては、例えば、ハードセグメントからなる樹脂とソフトセグメントからなる樹脂との混合樹脂が例示される。また、同一分子中にハードセグメントとソフトセグメントがブロック共重合またはグラフト共重合している樹脂と、ハードセグメントからなる樹脂および／またはソフトセグメントからなる樹脂との混合樹脂でもよい。
【００１６】
支持体中のハードセグメントとソフトセグメントとは、相溶性が良好な状態で存在していることが好ましく、これにより、フィルムの裂け性や応力緩和性、耐ネッキング性が良好となるので、加工性やテープ施工性の点で好ましい。相溶性が良好な状態としては、ハードセグメントとソフトセグメントがブロック共重合で結合して同一分子中に存在している状態や、ＩＰＮ（相互侵入網目；Interpenetrating polymer network）構造のような構成を成して、相溶性が良好な状態で存在している状態等が例示される。
【００１７】
支持体には、必要に応じて、上述の樹脂以外にさらに別の適宜な樹脂を含有させてもよく、これによって所望の支持体特性を得るようにしても良い。例えば、上記したようなハードセグメントとソフトセグメントとを有する樹脂に、さらにポリプロピレン等の樹脂を混合することによって、支持体の弾性率を増大させることができる。
【００１８】
また、支持体には、必要に応じて、酸化チタン、酸化亜鉛、炭酸カルシウム等の無機質充填剤；アミン系、キノリン系、ヒドロキノン系、フェノール系、亜リン酸エステル系の老化防止剤や酸化防止剤；サリチル酸誘導体、ベンゾフェノン系、ベンゾトリアゾール系、ヒンダードアミン系等の紫外線吸収剤；滑剤；可塑剤等のうちの一種または二種以上を、支持体が後述する特性を有する範囲内で含有させてもよい。
【００１９】
本発明においては、切れ性、テープの巻き戻し性および寸法安定性の改良のため、支持体が、上述のポリプロピレンを含むハードセグメントと、エチレンおよびエチレンと共重合可能なモノマーからなる共重合体を含むソフトセグメントとを含む樹脂組成物からなる層と、熱可塑性樹脂を含む層の２層構造でもよい。
【００２０】
当該熱可塑性樹脂として、ポリエチレン、ポリプロピレン、エチレン−酢酸ビニル共重合体、エチレン−アクリル酸エステル等のポリオレフィン系、ポリエステル系、ナイロン系等が挙げられる。中でも当該支持体との密着性の点からポリプロピレンを３０重量部以上含有してなるポリオレフィンが好適に使用される。
【００２１】
封缶用テープは、コーナー部のネッキングが美観を損なうため、ネッキングしないことが求められる。本発明者等はネッキングと支持体の結晶化度に密接な関係があることを見出した。支持体の結晶化度が低いとネッキングが起きやすいが、支持体の結晶化度が高くなると、同じ材料、同じ厚さでもネッキングが起きにくくなることを発見した。本現象が発現する理由は明確ではないが次のごとく推測される。非晶部が多いと弾性変形から塑性変形に移るまでの時間が短く、また弾性変形から塑性変形へ移るのに必要な応力が小さくなるため、ネッキングが発生しやすくなると考えられる。
【００２２】
即ち、ネッキング防止という観点から、本発明においては、結晶化度が１０％以上、好ましくは２０％以上、より好ましくは３０％以上の支持体を使用する。
結晶化度が１０％未満の支持体を使用したテープは、柔軟で曲面追従性が良くても通常の封缶機械で封缶するとネッキングが発生してしまう。結晶化度が１０％以上の支持体を使用したテープは通常の封缶機械で封缶しても柔軟で曲面追従性が良い特徴がそのままで、ネッキングが起こりにくいので封缶用途に適している。支持体の柔軟性、曲面追従性の点から、当該結晶化度の上限は、好ましくは５０％程度である。
【００２３】
支持体の結晶化度は、広角Ｘ線解析法にて得られたピークを結晶部、非結晶部に分離し、下記式より求める。
結晶化度＝（結晶質部分による散乱強度／全散乱強度）×１００
【００２４】
上述の結晶化度を有する支持体は、支持体に使用するハードセグメントおよびソフトセグメントの種類や成形法を適宜選択することにより、得ることができる。
【００２５】
凹凸面追従性と寸法安定性という観点から、本発明においては、２３℃×６５％ＲＨ（相対湿度）での１０％モジュラス（引張り速度３００ｍｍ／分）が、好ましくは０．３〜２．５ｋｇｆ／ｍｍ2 、より好ましくは０．５〜２．０ｋｇｆ／ｍｍ2 の範囲の支持体を使用する。１０％モジュラスが０．３ｋｇｆ／ｍｍ2 未満の支持体を使用したテープは、柔軟すぎて貼り付け際の張力によるテープ幅の寸法安定性に乏しく、貼りつけ作業性が悪くなる傾向にあり、逆に２．５ｋｇｆ／ｍｍ2 を超える支持体を使用したテープでは必要な柔軟性が得られず、テープが蓋のエッジ部の突起や複雑な形状の缶に追従しにくく、目的とする封缶性が得られない傾向にあり好ましくない。
【００２６】
支持体の１０％モジュラスは、２３℃×６５％ＲＨの条件下で、ＪＩＳＺ−０２３７に従って、引張強さおよび伸びの試験方法に順じて行ない、１０％伸び時の引張強さの値を測定したものである。
【００２７】
上述のモジュラスを有する支持体は、支持体に使用するハードセグメントおよびソフトセグメントの種類や成形法を適宜選択することにより、得ることができる。
【００２８】
上記の支持体上に粘着剤層が積層される。当該粘着剤層で使用される粘着剤としては、例えば、アクリル系粘着剤；天然ゴム系粘着剤；スチレン・イソプレンブロック共重合体（ＳＩＳ）、スチレン・ブタジエンゴム（ＳＢＲ）、イソプレンゴム（ＩＲ）、ポリイソブチレン（ＰＩＢ）、イソブチレン−イソプレンゴム（ＩＩＲ）等の合成ゴム系粘着剤等、または上記の天然ゴム系粘着剤と合成ゴム系粘着剤との混合物が挙げられる。これらの中でも、高凝集性を有するという点から、アクリル系粘着剤や天然ゴム系粘着剤が好適に使用される。これらの粘着剤は単独で使用しても２種以上組み合わせて使用してもよい。
【００２９】
支持体の厚さは、通常５０〜２００μｍ程度、好ましくは５０〜１５０μｍ、粘着剤層の膜厚は、通常５〜１００μｍ程度、好ましくは１０〜５０μｍである。粘着剤層の膜厚が５μｍ未満であれば、目標とする粘着力が得られず、該テープにおいて「浮き」や「剥れ」が生じやすくなる傾向にあり、逆に１００μｍを超えると、粘着力が強すぎてテープを除去する時の剥離性が悪く、また糊残り等を起こす傾向にあり、好ましくない。
【００３０】
粘着剤を支持体に塗布する方法としては、従来一般に使用されている方法が使用でき、例えば、流エン法、ロールコーター法、リバースコーター法、ドクターブレード法等が使用できる。
【００３１】
また必要に応じて、支持体の粘着剤層形成面と反対の面に背面処理層を形成してもよい。当該背面処理層は、離型剤を塗布することにより形成され、離型剤としては、例えば、長鎖アルキル系、シリコーン系、フッ素系等が例示される。
【００３２】
【実施例】
以下に実施例を挙げて本発明をより具体的に説明する。なお、もとより本発明はこれら実施例に限定されるものではない。支持体の１０％モジュラスおよび結晶化度は以下の方法により測定した。
１．支持体の結晶化度
広角Ｘ線解析法にて得られたピークを結晶部、非結晶部に分離し、下記式より求めた。
結晶化度＝（結晶質部分による散乱強度／全散乱強度）×１００
２．支持体の１０％モジュラス
２３℃×６５％ＲＨの条件下で、ＪＩＳＺ−０２３７に従って、支持体の引張強さおよび伸びの試験方法に順じて行ない、１０％伸び時の引張強さの値を測定した（引張り速度３００ｍｍ／分）。
【００３３】
実施例１
ポリプロピレンからなるハードセグメント５０重量部と、エチレン−プロピレン共重合体からなるソフトセグメント５０重量部を含有する樹脂（商品名ＫＳ−０２１Ｐ、ハイモント社製）をカレンダー成型して、厚さ１００μｍの支持体を作製した。この支持体の１０％モジュラスは１．２ｋｇｆ／ｍｍ2 であった。また、広角Ｘ線回折法にて測定した支持体の結晶化度は３７％であった。ついでこの支持体の両面にコロナ放電処理を施し、この処理面の片側に厚さ２０μｍのゴム系粘着剤を塗布し、もう片面に長鎖アルキル系の背面処理層を形成し、テープを作製した。
【００３４】
実施例２
支持体を構成する樹脂として、ポリプロピレンからなるハードセグメント５０重量部とエチレン−プロピレン共重合体からなるソフトセグメント５０重量部を含有する樹脂（商品名ＫＳ−２２１Ｐ、モンテル社製）９０重量部に、ホモポリプロピレン（ＭＦＲ３．０ｇ／１０分、密度０．９０ｇ／ｃｍ3 ）１０重量部を混合したものを使用し、これを押出成形して支持体を作製した。この支持体の１０％モジュラスは１．５ｋｇｆ／ｍｍ2 であった。また広角Ｘ線回折法にて測定した支持体の結晶化度は３７％であった。この支持体を用いて実施例１と同様の方法によりテープを作製した。
【００３５】
実施例３
支持体として、実施例１の樹脂組成からなる、厚さが８０μｍのＡ層と、ポリプロピレン（ＭＦＲ３．０ｇ／１０分、密度０．９０ｇ／ｃｍ3 ）からなる厚さが２０μｍのＢ層との２層構造のものを押出成形により作製した。この支持体の１０％モジュラスは１．７ｋｇｆ／ｍｍ2 であった。また、広角Ｘ線回折法により測定した支持体の結晶化度は３２％であった。この支持体を用いて実施例１と同様の方法によりテープを作製した。
【００３６】
比較例１
ポリプロピレンからなるハードセグメント５０重量部と、エチレン−プロピレン共重合体からなるソフトセグメント５０重量部を含有する樹脂（商品名ＫＳ−０２１Ｐ、ハイモント社製）を押出成型して、厚さ１００μｍの支持体を作製した。この支持体の１０％モジュラスは１．２ｋｇｆ／ｍｍ2 であった。また、広角Ｘ線回折法により測定した支持体の結晶化度は９．４％であった。この支持体を用いて実施例１と同様の方法によりテープを作製した。
【００３７】
比較例２
ポリプロピレン（ＭＦＲ３．０ｇ／１０分、密度０．９０ｇ／ｃｍ3 ）を押出成形して支持体を作製した。この支持体の１０％モジュラスは３．０ｋｇｆ／ｍｍ2 であった。また広角Ｘ線回折法により測定した支持体の結晶化度は２８％であった。この支持体を用いて実施例１と同様の方法によりテープを作製した。
【００３８】
比較例３
低密度ポリエチレン（ＭＦＲ１．５ｇ／１０分、密度０．９２４ｇ／ｃｍ3 ）を押出成形して支持体を作製した。この支持体の１０％モジュラスは０．８８ｋｇｆ／ｍｍ2 であった。また、広角Ｘ線回折法により測定した支持体の結晶化度は６０％であった。この支持体を用いて実施例１と同様の方法によりテープを作製した。
【００３９】
上記実施例１〜３、および比較例１〜３において作製した封缶用テープのそれぞれについて、自動封缶機（日東精機製ＣＳ−１０２１）にて長方形缶（サイズ１００ｍｍ×２００ｍｍ）にスピード目盛５０にて封缶作業を行ない、浮き、ネッキング、端末剥がれについて評価した。その結果を表１に示す。但し、試験には１９ｍｍ幅のテープを用いた。
【００４０】
１）浮き
コーナー部と直線部それぞれにおいて、浮きが生じているかを確認した。浮きが確認されたものは×、浮きが無いものを○とした。
２）ネッキング
コーナー部においてテープ幅が直線部より狭くなっているかを確認した。コーナー部のテープ幅が直線部のそれよりも２ｍｍ以上狭くなっているものを×、それ以外を○とした。
３）端末剥がれ
テープ貼付け後のテープエンドが剥がれてくるもの、位置がずれるものを×、剥がれず位置が移動しないものを○とした。
【００４１】
【表１】
0004550177.tif 000002
【００４２】
【発明の効果】
以上の説明で明らかなように、本発明の封缶用テープは、缶の蓋の縁の凹凸に追従し、かつ正方形や長方形等の多角形のような複雑な形状の缶のコーナー部においてもネッキングを起こさないものであり、このような複雑な形状をした缶の封缶に有用なテープである。また、軟質塩化ビニルフィルムを支持体として用いていないので一般ごみに混ざって焼却しても有害なガスが出ることがない。